비 교예 C 는 아크릴 레이트 - 개질 된 나노 입자 가 존재 하 지 않 는 아크릴 계 에 멀 젼 의 형성 을 예시 한다 . 탈 이 온수 ( 100 g ) , 아 비 텍스 R ( 2 . 5 g ) , 브리즈 58 ( 2 . 5 g , 탈 이온 수 중 의 20 중량 %), CF 3 ( CF 2 ) 3 CH 2 CF 2 CH 2 CF 2 CH 2 CH 2 O - C ( O ) - C ( CH 3 ) = CH 2 ( 8 . 4 g ) , 스테아 릴 아크릴 레이트 ( 3 . 7 g ) 및 아세톤 ( 0 . 9 g ) 을 우선 혼합 하 여 에 멀 젼 을 제조 하 였 다 . 생성 된 혼합물 을 50 ℃ 로 가열 하 고 , 음파 처리 한 후 , 수면 하 질소 스파 징 이 구비 된 플라스크 내 에 채웠 다 . 32 ℃ 미만 의 온도 에 도달 할 때 까지 혼합물 을 질소 로 스파 징 하 였 다 . 이어서 비닐리덴 클로라이드 ( 3 . 7 g ) 를 질소 블랭킷 하 에서 혼합물 에 첨가 하 고 15 분 동안 교반 한 후 탈 이 온수 ( 5 . 0 g ) 중 의 바조 - 56 ( 0 . 25 g ) 의 용액 을 첨가 하 였 다 . 반응 혼합물 을 50 ℃ 로 가열 하 고 8 시간 동안 교반 하 였 다 . 이어서 2 - 에틸 헥 실 메타크릴 레이트 ( 6 . 9 g ) , 폴리에틸렌 글리콜 메타크릴 레이트 ( 2 . 3 g ) 및 아세톤 ( 0 . 5 g ) 의 음파 처리 된 용액 의 혼합물 을 냉각 된 반응 혼합물 에 첨가 하 고 15 분 동안 교반 되게 한 후 질소 블랭킷 하 에서 탈 이온 수 ( 2 . 5 g ) 중 의 바조 - 56 ( 0 . 13 g ) 의 용액 을 첨가 하 였 다 . 이어서 혼합물 을 50 ℃ 로 가열 하 고 8 시간 동안 교반 한 후 헥 실 렌 글리콜 ( 5 g ) 및 탈 이 온수 ( 25 g ) 를 첨가 하 였 다 . 생성 된 혼합물 을 우유 필터 를 이용 해 중력 여과 하 여 13 . 0 % 고형물 , 및 2 . 3 % F 를 갖 는 에 멀 젼 중합체 를 생성 하 였 다 . 에 멀 젼 중합체 를 실시 예 2 에서 와 같이 SMS 폴리프로필렌 부직포 에 적용 하 고 시험 방법 1 에 따라 발수성 에 대해 시험 하 였 다 . 결과 는 표 4 에 나타나 있 다 .